(57)【特許請求の範囲】
【請求項１】
式（Ｉ）：
【化１】
0003811864.tif 000019
〔式中、ｍ＋ｎは１ないし１００の数を表しそしてｎはｍ＋ｎの合計の零ないし９０％で変化し；
Ａは−Ｏ−又はＲ6−Ｎ＜（式中、Ｒ6は水素原子、炭素原子数１ないし１８のアルキル基又は式（II）：
【化２】
0003811864.tif 000020
を表す。）の基を表し；
同一又は異なっていてよいＲ1とＲ4は炭素原子数１ないし８のアルキル基、フェニル基、炭素原子数１ないし８のアルコキシ基、ＯＨ、ＯＮａ又はＯＫを表し；
Ｒ2は炭素原子数２ないし１２のアルキレン基を表すか又は、Ａが−Ｏ−を表しそして
Ｒ1とＲ4が炭素原子数１ないし８のアルキル基又はフェニル基を表す場合は、直接結合も表し；
Ｒ3は、メチル基、エチル基、プロピル基、イソプロピル基、ブチル基、２−ブチル基
、イソブチル基、ｔｅｒｔ−ブチル基、ペンチル基、２−ペンチル基、イソペンチル基、ヘキシル基、ヘプチル基、オクチル基、２−エチルヘキシル基、ｔｅｒｔ−オクチル基、ノニル基、ウンデシル基、ドデシル基、トリデシル基、テトラデシル基、ヘキサデシル基又はオクタデシル基、炭素原子数５ないし１２のシクロアルキル基、炭素原子数２ない１８のアルケニル基、炭素原子数５ないし１２のシクロアルケニル基、炭素原子数７ないし１２のアラルキル基、二環式又は三環式の炭素原子数７ないし１２の炭化水素の飽和の又は不飽和の基、又は未置換の又は炭素原子数１ないし８のアルキル基により置換されている炭素原子数６ないし１０のアリール基を表し；
Ｒ5は水素原子、炭素原子数１ないし１８のアルキル基、炭素原子数５ないし１２のシ
クロアルキル基又はフェニル基を表し；
Ｘ1はＲ1のために定義されたとおりであるか又はＲ7が炭素原子数１ないし８のアルキ
ル基である（Ｒ7）3ＳｉＯ−を表し；
Ｘ2は水素原子、Ｎａ、Ｋ、炭素原子数１ないし８のアルキル基、基（Ｒ7）3Ｓｉを表
すか又は、ｎが零を表しそしてＲ1とＸ1が炭素原子数１ないし８のアルキル基又はフェニル基を表す場合は、Ｘ2は式（III ）：
【化３】
0003811864.tif 000021
の基も表し；そして、ｍ＋ｎが３ないし１０の数である場合は、Ｘ1とＸ2は一緒になって直接結合を表してもよい。〕の化合物。
【請求項２】
光線、熱と酸化により誘導される分解を受け易い合成ポリマーと少なくとも一種の請求項１記載の式（Ｉ）の化合物を含有する組成物。
【発明の詳細な説明】
【０００１】
【産業上の利用分野】
本発明は、シラン基を含む新規の１−ヒドロカルビルオキシ−２，２，６，６−テトラメチルピペリジン化合物、有機材料特に合成ポリマーのための光安定剤、熱安定剤及び酸化安定剤それらの使用、及びかくして安定化された有機材料に関する。
【０００２】
【従来の技術と発明が解決しようとする課題】
シラン基を含む２，２，６，６−テトラメチルピペリジンによる有機ポリマーの安定化は、いろいろの特許明細書、特に米国特許第４，１７７，１８６号、第４，８５９，７５９号、第４，８９５，８８５号、第４，９４６，８８０号、欧州特許第１６２，５２４号、第２４４，０２６号、第３４３，７１７号、第３８８，３２１号、第４６１，０７１号、第４８０，４６６号及び第４９１，６５９号並びに東ドイツ特許第２３４，６８２号と第２３４，６８３号に記載されている。
【０００３】
【課題を解決するための手段】
本発明は、式（Ｉ）：
【化６】
0003811864.tif 000002
〔式中、ｍ＋ｎは１ないし１００の数を表しそしてｎはｍ＋ｎの合計の零ないし９０％で変化し；
Ａは−Ｏ−又はＲ6 −Ｎ＜（式中、Ｒ6 は水素原子、炭素原子数１ないし１８のアルキル基又は式（II）：
【化７】
0003811864.tif 000003
を表す。）の基を表し；
同一又は異なっていてよいＲ1 とＲ4 は炭素原子数１ないし８のアルキル基、フェニル基、炭素原子数１ないし８のアルコキシ基、ＯＨ、ＯＮａ又はＯＫを表し；
Ｒ2 は炭素原子数２ないし１２のアルキレン基を表すか又は、Ａが−Ｏ−を表しそしてＲ1 とＲ4 が炭素原子数１ないし８のアルキル基又はフェニル基を表す場合は、直接結合も表し；
Ｒ3 は炭素原子数１ないし１８のアルキル基、炭素原子数５ないし１２のシクロアルキル基、炭素原子数２ない１８のアルケニル基、炭素原子数５ないし１２のシクロアルケニル基、炭素原子数７ないし１２のアラルキル基、二環式又は三環式の炭素原子数７ないし１２の炭化水素の飽和の又は不飽和の基、又は未置換の又は炭素原子数１ないし８のアルキル基により置換されている炭素原子数６ないし１０のアリール基を表し；
Ｒ5 は水素原子、炭素原子数１ないし１８のアルキル基、炭素原子数５ないし１２のシクロアルキル基又はフェニル基を表し；
Ｘ1 はＲ1 のために定義されたとおりであるか又はＲ7 が炭素原子数１ないし８のアルキル基である（Ｒ7 ）3 ＳｉＯ−を表し；
Ｘ2 は水素原子、Ｎａ、Ｋ、炭素原子数１ないし８のアルキル基、基（Ｒ7 ）3 Ｓｉを表すか又は、ｎが零を表しそしてＲ1 とＸ1 が炭素原子数１ないし８のアルキル基又はフェニル基を表す場合は、Ｘ2 は式（III ）：
【化８】
0003811864.tif 000004
の基も表し；そして、ｍ＋ｎが３ないし１０の数である場合は、Ｘ1 とＸ2 は一緒になって直接結合を表してもよい。〕の新規の化合物に関する。
【０００４】
基：Ａ、Ｒ1 、Ｒ2 、Ｒ3 、Ｒ4 及びＲ5 の各々は、式（Ｉ）の単独の繰り返し単位内で、同じ定義又は異なる定義を持ちそして、本発明の化合物がコポリマーである場合は、それらはいろいろな繰り返し単位のランダム分布又はブロック分布である。
【０００５】
炭素原子数１８迄のアルキル基の例は、メチル基、エチル基、プロピル基、イソプロピル基、ブチル基、２−ブチル基、イソブチル基、ｔｅｒｔ−ブチル基、ペンチル基、２−ペンチル基、イソペンチル基、ヘキシル基、ヘプチル基、オクチル基、２−エチルヘキシル基、ｔｅｒｔ−オクチル基、ノニル基、デシル基、ウンデシル基、ドデシル基、トリデシル基、テトラデシル基、ヘキサデシル基及びオクタデシル基である。
【０００６】
炭素原子数１ないし８のアルコキシ基の例は、メトキシ基、エトキシ基、プロポキシ基、イソプロポキシ基、ブトキシ基、イソブトキシ基、ｔｅｒｔ−ブトキシ基、ペントキシ基、イソペントキシ基、ヘキソキシ基、ヘプトキシ基及びオクトキシ基である。
【０００７】
炭素原子数５ないし７のシクロアルキル基の例は、シクロペンチル基、シクロヘキシル基、メチルシクロヘキシル基、シクロヘプチル基、シクロオクチル基、シクロデシル基又はシクロドデシル基である。炭素原子数５ないし１２のシクロアルキル基は、炭素原子数１ない４のアルキル基により置換されている、炭素原子数５ないし８の飽和環式炭化水素も包含する。
【０００８】
炭素原子数２ないし１８のアルケニル基の例は、ビニル基、アリル基、２−メチルアリル基、ブテニル基、ペンテニル基、ヘキセニル基、ヘプテニル基、オクテニル基、デセニル基、ドデセニル基、テトラデセニル基、ヘキサデセニル基及びオクタデセニル基である。
【０００９】
炭素原子数５ないし１２のシクロアルケニル基の例はシクロペンテニル基、シクロヘキセニル基、メチルシクロヘキセニル基、シクロヘプテニル基、シクロデセニル基及びシクロドデセニル基である。炭素原子数５ないし１２のシクロアルケニル基も、炭素原子数１ない４のアルキル基により置換されている、炭素原子数５ないし８の不飽和環式炭化水素も包含する。
【００１０】
炭素原子数７ないし１２のアラルキル基の例は、ベンジル基、α−メチルベンジル基、α，α−ジメチルベンジル基及びフェネチル基である。炭素原子数７ないし９のフェニルアルキル基が好ましい。
【００１１】
二環式又は三環式の炭素原子数７ないし１２の炭化水素の飽和又は不飽和の基の例は、ビシクロヘプチル基、ビシクロヘプテニル基、デカヒドロナフチル基、テトラヒドロナフチル基及びトリシクロデシル基である。
【００１２】
未置換の又はアルキル基により置換されている炭素原子数６ないし１０のアリール基の例は、フェニル基、メチルフェニル基、ジメチルフェニル基、トリメチルフェニル基、イソプロピルフェニル基、ナフチル基及びメチルナフチル基である。
【００１３】
炭素原子数２ないし１２のアルキレン基の例は、エチレン基、プロピレン基、トリメチレン基、２−メチルトリメチレン基、テトラメチルトリメチレン基、ペンタメチレン基、ヘキサメチレン基、オクタメチレン基、デカメチレン基、ウンデカメチレン基及びドデカメチレン基である。トリメチレン基が好ましい。
【００１４】
式中、ｍ＋ｎが１ないし８０の数を表し；
ｎが合計：ｍ＋ｎの零ないし９０％で変化し；
Ａが−Ｏ−又はＲ6 −Ｎ＜（式中、Ｒ6 は水素原子、炭素原子数１ないし１２のアルキル基又は式（II）の基を表す。）を表し；
同一又は異なっていてよいＲ1 とＲ4 が炭素原子数１ないし６のアルキル基、フェニル基、炭素原子数１ないし６のアルコキシ基、ＯＨ、ＯＮａ又はＯＫを表し；
Ｒ2 が炭素原子数２ないし８のアルキレン基を表すか又は、Ａが−Ｏ−を表しそしてＲ1 とＲ4 が炭素原子数１ないし６のアルキル基又はフェニル基を表す場合は、直接結合も表し；
Ｒ3 が炭素原子数１ないし１８のアルキル基、炭素原子数５ないし８のシクロアルキル基、炭素原子数３ない１２のアルケニル基、炭素原子数５ないし８のシクロアルケニル基、炭素原子数７ないし９のアラルキル基、二環式又は三環式の炭素原子数７ないし１０の炭化水素の飽和の又は不飽和の基、又は未置換の又は炭素原子数１ないし４のアルキル基により置換されている炭素原子数６ないし１０のアリール基を表し；
Ｒ5 が水素原子、炭素原子数１ないし１８のアルキル基、炭素原子数５ないし８のシクロアルキル基又はフェニル基を表し；
Ｘ1 がＲ1 のために定義されたとおりであるか又はＲ7 が炭素原子数１ないし６のアルキル基である（Ｒ7 ）3 ＳｉＯ−を表し；
Ｘ2 が水素原子、Ｎａ、Ｋ、炭素原子数１ないし６のアルキル基、基（Ｒ7 ）3 Ｓｉを表すか又は、ｎが零を表しそしてＲ1 とＸ1 が炭素原子数１ないし６のアルキル基又はフェニル基を表す場合は、Ｘ2 は式（III ）の基も表し；そして、ｍ＋ｎが３ないし１０の数である場合は、Ｘ1 とＸ2 は一緒になって直接結合を表してもよい式（Ｉ）の化合物は好ましい。
【００１５】
式中、ｍ＋ｎが１ないし６０の数を表し；
ｎがｍ＋ｎの合計の零ないし９０％で変化し；
Ａが−Ｏ−又はＲ6 −Ｎ＜（式中、Ｒ6 は水素原子又は炭素原子数１ないし８のアルキル基の基を表す。）を表し；
同一又は異なっていてよいＲ1 とＲ4 が炭素原子数１ないし４のアルキル基、フェニル基、炭素原子数１ないし４のアルコキシ基、ＯＨ、ＯＮａ又はＯＫを表し；
Ｒ2 が炭素原子数２ないし６のアルキレン基を表すか又は、Ａが−Ｏ−を表しそしてＲ1 とＲ4 が炭素原子数１ないし４のアルキル基又はフェニル基を表す場合は、直接結合も表し；
Ｒ3 が炭素原子数１ないし１６のアルキル基、炭素原子数５ないし７のシクロアルキル基、炭素原子数３ない６のアルケニル基、炭素原子数５ないし７のシクロアルケニル基、ベンジル基、α−メチルベンジル基、α，α−ジメチルベンジル基、ビシクロヘプチル基、ビシクロヘプテニル基、デカヒドロナフチル基又はテトラヒドロナフチル基を表し；
Ｒ5 が水素原子、炭素原子数１ないし１６のアルキル基、シクロヘキシル基又はフェニル基を表し；
Ｘ1 がＲ1 のために定義されたとおりであるか又はＲ7 が炭素原子数１ないし４のアルキル基である（Ｒ7 ）3 ＳｉＯ−を表し；
Ｘ2 が水素原子、Ｎａ、Ｋ、炭素原子数１ないし４のアルキル基、基（Ｒ7 ）3 Ｓｉを表すか又は、ｎが零を表しそしてＲ1 とＸ1 が炭素原子数１ないし４のアルキル基又はフェニル基を表す場合は、Ｘ2 は式（III ）の基も表し；そして、ｍ＋ｎが３ないし１０の数である場合は、Ｘ1 とＸ2 は一緒になって直接結合を表してもよい式（Ｉ）の化合物は特に好ましい。
【００１６】
式中、ｍ＋ｎが１ないし５０の数を表し；
ｎが合計：ｍ＋ｎの零ないし７５％で変化し；
Ａが−Ｏ−又はＲ6 −Ｎ＜（式中、Ｒ6 は水素原子又は炭素原子数１ないし４のアルキル基を表す。）を表し；
同一又は異なっていてよいＲ1 とＲ4 が炭素原子数１ないし３のアルキル基、炭素原子数１ないし３のアルコキシ基又はＯＨを表し；
Ｒ2 が炭素原子数２ないし４のアルキレン基を表すか又は、Ａが−Ｏ−を表しそしてＲ1 とＲ4 が炭素原子数１ないし３のアルキル基を表す場合は、直接結合も表し；
Ｒ3 がメチル基、炭素原子数６ないし１２のアルキル基、シクロペンチル基、シクロヘキシル基、メチルシクロヘキシル基又はα−メチルベンジル基を表し；
Ｒ5 が水素原子、炭素原子数１ないし１４のアルキル基又はシクロヘキシル基を表し；
Ｘ1 がＲ1 のために定義されたとおりであるか又はＲ7 が炭素原子数１ないし３のアルキル基である（Ｒ7 ）3 ＳｉＯ−を表し；
Ｘ2 が水素原子、炭素原子数１ないし３のアルキル基、基（Ｒ7 ）3 Ｓｉを表すか又は、ｎが零を表しそしてＲ1 とＸ1 が炭素原子数１ないし３のアルキル基を表す場合は、Ｘ2 は式（III ）の基も表し；そして、ｍ＋ｎが３ないし１０の数である場合は、Ｘ1 とＸ2 は一緒になって直接結合を表してもよい式（Ｉ）の化合物は、特に興味のある化合物である。
【００１７】
式中、ｍ＋ｎが１ないし４０の数を表し；
ｎが合計：ｍ＋ｎの零ないし５０％で変化し；
Ａが−Ｏ−を表し；
同一又は異なっていてよいＲ1 とＲ4 がメチル基、メトキシ基、エトキシ基又はＯＨを表し；
Ｒ2 がトリメチレン基を表すか又は、Ａが−Ｏ−を表しそしてＲ1 とＲ4 がメチル基を表す場合は、直接結合も表し；
Ｒ3 がメチル基、炭素原子数７ないし９のアルキル基又はシクロヘキシル基を表し；
Ｒ5 が炭素原子数１ないし１２のアルキル基を表し；
Ｘ1 がＲ1 のために定義されたとおりであるか又は（ＣＨ3 ）3 ＳｉＯ−を表し；
Ｘ2 が水素原子、メチル基、エチル基、（ＣＨ3 ）3 Ｓｉ−を表すか又は、ｎが零を表しそしてＲ1 とＸ1 がメチル基を表す場合は、Ｘ2 が式（III ）の基も表しそして、ｍ＋ｎが３ないし１０の数である場合は、Ｘ1 とＸ2 は一緒になって直接結合を表してもよい式（Ｉ）の化合物は、特別に興味のある化合物である。
【００１８】
本発明の化合物は、それ自体知られているいろいろの方法で製造できる。
【００１９】
式（Ｉ）の化合物は、下記のようにして合成できる：
Ｒ2 が炭素原子数２ないし１２のアルキレン基であるならば、例えば、式(IVa) と(IVb) ：
【化９】
0003811864.tif 000005
（式中、Ｇ1 はＣｌ又は炭素原子数１ないし８のアルコキシ基を表しそしてＧ2 はＣｌ、炭素原子数１ないし８のアルコキシ基又はフェニル基を表す。）の化合物の加水多縮合によるものであって、これは例えば米国特許第４，９４６，８８０号に記載されているとおりである；
又は、Ｒ1 とＲ4 が炭素原子数１ないし８のアルキル基又はフェニル基である場合は、式（Ｖ）：
【化１０】
0003811864.tif 000006
の化合物の、式（VI）：
【化１１】
0003811864.tif 000007
（式中、Ｒ2 ’は炭素原子数２ないし１２のアルケニル基である。）との、Ｐｔ又はＲｈ錯体の触媒量の存在下での反応によるものであって、これは例えば、米国特許第５，０５１，４５８号と欧州特許第３８８，３２１号に記載されているとおりである。
【００２０】
Ｒ2 が直接結合である場合は、式（Ｉ）の化合物は、例えば式（Ｖ）の化合物を式（VII)：
【化１２】
0003811864.tif 000008
と、Ｐｔ、Ｒｈ又はＰｄの錯体の触媒量の存在下で反応させることにより製造でき、これは例えば米国特許第４，８９５，８８５号に記載されているとおりである。
【００２１】
式（Ｖ）の化合物は市販品であるか又は既知の方法により製造できる。式（VI）の化合物は、例えば、米国特許第４，９４６，８８０号に示されているように、ピペリジル基の１−位中の基Ｒ3 Ｏ−が、米国特許第４，９２１，９６２号に開示されている方法に従って導入される。
【００２２】
式（VII)の化合物は、例えば、米国特許第５，０２１，４８１号に報告されているようにして製造される。
【００２３】
本発明の化合物は、有機材料、特に合成ポリマーとコポリマーの光安定性、熱安定性及び酸化安定性を改善するのに非常に効果があり、そして、それらの高い揮発抵抗性に因って、特に防炎剤の存在下で、ポリプロピレン繊維を安定化するのに、又は特に有害生物防除剤の存在下で、ポリエチレンフィルムを安定化するのに、特に適している。
【００２４】
安定化できるそのような有機材料の例を下記する：
１．モノオレフィンおよびジオレフィンのポリマー、例えばポリプロピレン、ポリイソブチレン、ポリブテン−１、ポリ−４−メチルペンテン−１、ポリイソプレンまたはポリブタジエン、並びにシクロオレフィン例えばシクロペンテンまたはノルボルネンのポリマー、（所望により架橋結合できる）ポリエチレン、例えば高密度ポリエチレン（ＨＤＰＥ）、低密度ポリエチレン（ＬＤＰＥ）および線状低密度ポリエチレン（ＬＬＤＰＥ）、分枝低密度ポリエチレン（ＢＬＤＰＥ）。
【００２５】
ポリオレフィン、即ち前出の文節に例示したモノオレフィン類のポリマー、好ましくはポリエチレンとポリプロピレンは異なる方法、そして特に下記の方法により製造できる：
ａ）ラジカル重合（通常は高圧下そして高温下で）
ｂ）通常周期表の第IVｂ、Ｖｂ、VIｂ又はVIII族の一種以上の金属を含有する触媒を使用する触媒重合。これらの金属は通常は、π−又はσ−配位していてよい一種以上のリガンド、典型的にはオキシド、ハライド、アルコレート、エステル、エーテル、アミン、アルキル、アルケニル及び／又はアリールを持つ。これらの金属錯体は、遊離型であってもよく又は担体上、典型的には活性化塩化マグネシウム、塩化チタン（III ）、アルミナ又は酸化ケイ素上に固定された形であってもよい。これらの触媒は重合媒体中に溶解性又は不溶性であってもよい。その触媒は、重合中にそれ自体が使用されてもよく又は別の活性剤、典型的にはアルキル金属、金属水素化物、アルキル金属ハライド、アルキル金属オキシド又はアルキル金属オキサン（これら金属は周期表の第Ia、IIa 及び／又はIIIaの元素である。) であってよい。活性剤は、別のエステル、エーテル、アミン又はシリルエーテル基で有利に変形されてもよい。これらの触媒系は通常は、フィリップス触媒、スタンダード・オイル・インジアナ触媒、チーグラー（−ナッター）触媒、ＴＮＺ（デュポン）触媒、メタロセン触媒又は単座触媒（ＳＳＣ）と呼ばれる。
【００２６】
２．１．に記載したポリマーの混合物、例えばポリプロピレンとポリイソブチレンとの混合物、ポリプロピレンとポリエチレンとの混合物（例えばＰＰ／ＨＤＰＥ，ＰＰ／ＬＤＰＥ）およびポリエチレンの異なるタイプの混合物（例えば、ＬＤＰＥ／ＨＤＰＥ）。
【００２７】
３．モノオレフィンとジオレフィン相互または他のビニルモノマーとのコポリマー、例えばエチレン／プロピレン−コポリマー、線状低密度ポリエチレン（ＬＬＤＰＥ）およびその低密度ポリエチレン（ＬＤＰＥ）との混合物、プロピレン／ブテン−１−コポリマー、プロピレン／イソブチレン−コポリマー、エチレン／ブテン−１−コポリマー、エチレン／ヘキセン−コポリマー、エチレン／メチルペンテン−コポリマー、エチレン／ヘプテン−コポリマー、エチレン／オクテン−コポリマー、プロピレン／ブタジエン−コポリマー、イソブチレン／イソプレン−コポリマー、エチレン／アルキルアクリレート−コポリマー、エチレン／アルキルメタクリレート−コポリマー、エチレン／ビニルアセテート−コポリマーおよび一酸化炭素とのそれらのコポリマー又はエチレン／アクリル酸−コポリマーおよびそれらの塩類（アイオノマー）、並びにエチレンとプロピレンとジエン例えばヘキサジエン、ジシクロペンタジエンまたはエチリデン−ノルボルネンのようなものとのターポリマー；並びにそのようなコポリマーの混合物と１．に記載したポリマーとのそれらの混合物、例えばポリプロピレン／エチレン−プロピレン−コポリマー、ＬＤＰＥ／エチレン−酢酸ビニル−コポリマー（ＥＶＡ）、ＬＤＰＥ／エチレン−アクリル酸−コポリマー（ＥＡＡ）、ＬＬＤＰＥ／ＥＶＡ，ＬＬＤＰＥ／ＥＡＡおよびランダムな又は交互のポリアルキレン／一酸化炭素−コポリマー並びに他のポリマー、例えばポリアミドとのそれらの混合物。
【００２８】
４．炭化水素樹脂（例えばＣ5 −Ｃ9 ）およびそれらの水素化変性体（例えば粘着付与剤）およびポリアルキレンと澱粉との混合物。
【００２９】
５．ポリスチレン、ポリ−（ｐ−メチルスチレン）、ポリ−（α−メチルスチレン）。
【００３０】
６．スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタアクリレート、スチレン／無水マレイン酸、スチレン／アクリロニトリル／メチルアクリレート；スチレンコポリマーと別のポリマー、例えばポリアクリレート、ジエンポリマーまたはエチレン／プロピレン／ジエン−ターポリマーからの高耐衝撃性混合物；およびスチレンのブロックコポリマー例えばスチレン／ブタジエン／スチレン、スチレン／イソプレン／スチレン、スチレン／エチレン／ブチレン／スチレンまたはスチレン／エチレン／プロピレン／スチレン。
【００３１】
７．スチレンまたはα−メチルスチレンのグラフトコポリマー、例えばポリブタジエンにスチレン、ポリブタジエン／スチレンまたはポリブタジエン／アクリロニトリル−コポリマーにスチレン；ポリブタジエンにスチレンおよびアクリロニトリル（またはメタアクリロニトリル）；ポリブタジエンにスチレン、アクリロニトリルおよびメチルメタクリレート；ポリブタジエンにスチレンと無水マレイン酸；ポリブタジエンにスチレン、アクリロニトリルおよび無水マレイン酸またはマレインイミド；ポリブタジエンにスチレンとマレインイミド；ポリブタジエンにスチレンおよびアルキルアクリレートまたはメタアクリレート；エチレン／プロピレン／ジエン−ターポリマーにスチレンおよびアクリロニトリル；ポリアルキルアクリレートまたはポリアルキルメタクリレートにスチレンおよびアクリロニトリル；アクリレート／ブタジエン−コポリマーにスチレンおよびアクリロニトリル、並びにこれらと６．に列挙したコポリマーとの混合物、例えばＡＢＳ−、ＭＢＳ−、ＡＳＡ−またはＡＥＳ−ポリマーとして知られているコポリマー混合物。
【００３２】
８．ハロゲン含有ポリマー、例えばポリクロロプレン、塩素化ゴム、塩素化またはクロロスルホン化ポリエチレン、エチレンと塩素化エチレンのコポリマー、エピクロロヒドリンホモポリマーおよびコポリマー、特にハロゲン含有ビニル化合物のポリマー、例えばポリ塩化ビニル、ポリ塩化ビニリデン、ポリフッ化ビニル、ポリフッ化ビニリデン並びにこれらのコポリマー、例えば塩化ビニル／塩化ビニリデン、塩化ビニル／酢酸ビニルまたは塩化ビニリデン／酢酸ビニルコポリマー。
【００３３】
９．α，β−不飽和酸およびその誘導体から誘導されたポリマー、例えばポリアクリレートおよびポリメタアクリレート、アクリル酸ブチルで耐衝撃化改質したポリメチルメタクリレート、ポリアクリルアミドおよびポリアクリロニトリル。
【００３４】
１０．前項９．に挙げたモノマー相互のまたは他の不飽和モノマーとのコポリマー、例えばアクリロニトリル／ブタジエン−コポリマー、アクリロニトリル／アルキルアクリレート−コポリマー、アクリロニトリル／アルコキシアルキルアクリレート−コポリマー又はアクリロニトリル／ハロゲン化ビニル−コポリマー又はアクリロニトリル／アルキルメタアクリレート／ブタジエン−ターポリマー。
【００３５】
１１．不飽和アルコールおよびアミンまたはそれらのアシル誘導体またはそれらのアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びにそれらと上記１．に記載したオレフィンとのコポリマー。
【００３６】
１２．環状エーテルのホモポリマーおよびコポリマー、例えばポリアルキレングリコール、ポリエチレンオキシド、ポリプロピレンオキシドまたはこれらとビス−グリシジルエーテルとのコポリマー。
【００３７】
１３．ポリアセタール、例えばポリオキシメチレンおよびエチレンオキシドをコモノマーとして含むポリオキシメチレン；熱可塑性ポリウレタンで変性させたポリアセタール、アクリレートまたはＭＢＳ。
【００３８】
１４．ポリフェニレンオキシドおよびスルフィド、並びにポリフェニレンオキシドとポリスチレンまたはポリアミドとの混合物。
【００３９】
１５．一方の成分としてヒドロキシ末端基を含むポリエーテル、ポリエステルまたはポリブタジエンと他方の成分として脂肪族または芳香族ポリイソシアネートとから誘導されたポリウレタン並びにその前駆物質。
【００４０】
１６．ジアミン及びジカルボン酸及び／又はアミノカルボン酸または相当するラクタムから誘導されたポリアミドおよびコポリアミド。例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸の縮合によって得られる芳香族ポリアミド；ヘキサメチレンジアミン及びイソフタル酸及び／又はテレフタル酸および所望により変性剤としてのエラストマーから製造されるポリアミド、例えはポリ（２，４，４−トリメチルヘキサメチレン）テレフタルアミドまたはポリ−ｍ−フェニレンイソフタルアミド。前記ポリアミドとポリオレフィン、オレフィンコポリマー、アイオノマーまたは化学的に結合またはグラフトしたエラストマーとの別のブロックコポリマーも；またはこれらとポリエーテル、例えばポリエチレングリコール、ポリプロピレングリコールまたはポリテトラメチレングリコールとのブロックコポリマー；並びに、ＥＰＤＭまたはＡＢＳで変性させたポリアミドまたはコポリアミド；加工の間に縮合させたポリアミド（ＲＩＭ−ポリアミド系）。
【００４１】
１７．ポリ尿素、ポリイミドおよびポリアミド−イミド及びポリベンズイミダゾール。
【００４２】
１８．ジカルボン酸およびジオールおよび/ またはヒドロキシカルボン酸または相当するラクトンから誘導されたポリエステル、例えばポリエチレンテレフタレート、ポリブチレンテレフタレート、ポリ−１, ４−ジメチロール−シクロヘキサンテレフタレート及びポリヒドロキシベンゾエート並びにヒドロキシ末端基を含有するポリエーテルから誘導されたブロックコポリエーテルエステル；及びポリカーボネート又はＭＢＳで変性したポリエステル。
【００４３】
１９．ポリカーボネートおよびポリエステル−カーボネート。
【００４４】
２０．ポリスルホン、ポリエーテルスルホンおよびポリエーテルケトン。
【００４５】
２１．一方の成分としてアルデヒドおよび他方の成分としてフェノール、尿素およびメラミンから誘導された架橋ポリマー、例えばフェノール／ホルムアルデヒド樹脂、尿素/ ホルムアルデヒド樹脂及びメラミン／ホルムアルデヒド樹脂。
【００４６】
２２．乾性および不乾性アルキド樹脂。
【００４７】
２３．飽和および不飽和ジカルボン酸と多価アルコールのコポリエステル、及び架橋剤としてのビニル化合物から誘導された不飽和ポリエステル樹脂並びに燃焼性の低いそれらのハロゲン含有変性物。
【００４８】
２４．置換アクリル酸エステル、例えばエポキシアクリレート、ウレタン−アクリレートまたはポリエステル−アクリレートから誘導された架橋性アクリル樹脂。
【００４９】
２５．メラミン樹脂、尿素樹脂、ポリイソシアネートまたはエポキシ樹脂と架橋してあるアルキド樹脂、ポリエステル樹脂またはアクリレート樹脂。
【００５０】
２６．ポリエポキシドから、例えばビス−グリシジルエーテルから、または脂環式ジエポキシドから誘導された架橋エポキシ樹脂。
【００５１】
２７．天然ポリマー、例えばセルロース、天然ゴム、ゼラチンおよびこれらの化学的に変性させた同族誘導体のようなもの、例えば酢酸セルロース、プロピオン酸セルロースおよび酪酸セルロースのようなもの、またはセルロースエーテル、例えばメチルセルロースのようなもの；ロジンおよびそれらの誘導体。
【００５２】
２８．前記したポリマーの混合物（ポリブレンド）、例えばＰＰ／ＥＰＤＭ、ポリアミド６／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ。
【００５３】
２９．純粋なモノマー化合物又はそのような化合物の混合物である天然産の又は合成した有機材料、例えば鉱油、動物又は植物の脂肪、油及び蝋、又は合成エステル類（例えばフタル酸、アジピン酸、リン酸又はトリメリト酸のエステル類）を基材にした油、脂肪又は蝋及びあらゆる重量比の鉱油中の合成エステル類の混合物、典型的には紡糸組成物に使用されるそれらも、並びにそのような材料の水性エマルジョン。
【００５４】
３０．天然産又は合成ゴム、例えば天然ラテックス又はカルボキシル化したスチレン／ブタジエン−コポリマーのラテックス。
【００５５】
式（Ｉ）の化合物は、ポリオレフィン、特にポリエチレンとポリプロピレンの光安定性、熱安定性及び酸化安定性を改善するのに特に適している。
【００５６】
式（Ｉ）の化合物は、有機材料と共の混合物中に、安定化される材料の性質によって、最終用途によってそして他の添加剤の存在によって、いろいろの比率で使用され得る。
【００５７】
概して、式（Ｉ）の化合物を、安定化される材料の重量に関して、０．０１ないし５重量％、好ましくは０．０５と１重量％の間で使用するのが適当である。
【００５８】
概して、式（Ｉ）の化合物はポリマー化合物に、該材料の重合化又は架橋の前、間又は後に添加できる。
【００５９】
式（Ｉ）の化合物は、純粋な形で又は蝋、油又はポリマー中にカプセル化した形で混和される。
【００６０】
式（Ｉ）の化合物は、ポリマー材料中にいろいろな方法により混和できる：例えば粉末状での乾式混和、又は溶液又はけん濁液の型での湿式混和又はマスターバッチの型でも；そしてそのような操作では、ポリマーは粉末、顆粒、溶液、けん濁液又はラテックスの型で使用できる。
【００６１】
式（Ｉ）の化合物で安定化された材料は、成型品、フィルム、テープ、モノフィラメント、繊維、表面塗料等々の製造のために使用できる。
【００６２】
所望ならば、合成ポリマーのための他の添加剤、例えば抗酸化剤、紫外線吸収剤、ニッケル安定剤、顔料、充填剤、可塑剤、帯電防止剤、防炎剤、潤滑剤、腐蝕抑制剤及び金属奪活剤を、有機材料と共の式（Ｉ）の化合物の混合物に添加できる。
【００６３】
式（Ｉ）の化合物と混合して使用できる添加剤の具体例を下記する：
１．抗酸化剤
１．１  アルキル化モノフェノール類、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノ−ル、２−（α−メチルシクロヘキシル）−４，６−ジメチルフェノール、２，６−ジオクタデシル−４−メチルフェノ−ル、２，４，６−トリシクロヘキシルフェノール、２，６−ジ−ｔｅｒｔ−ブチル−４−メトキシメチルフェノール，２，６−ジノニル−４−メチルフェノール、２，４−ジメチル−６−（１′−メチル−ウンデカン−１′−イル）フェノール、２，４−ジメチル−６−（１′−メチルヘプタデカン−１′−イル）フェノール，２，４−ジメチル−６−（１′−メチル−トリデカン−１′−イル）−フェノールおよびそれらの混合物。
【００６４】
１．２．アルキルチオメチルフェノール類、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドテジルチオメチル−４−ノニルフェノール。
【００６５】
１．３．ハイドロキノン類とアルキル化ハイドロキノン類、例えば、２，６−ジ−ｔｅｒｔ−ブチル−４−メトキシフェノール、２，５−ジ−ｔｅｒｔ−ブチルハイドロキノン、２，５−ジ−ｔｅｒｔ−アミルハイドロキノン、２，６−ジフェニル−４−オクタデシルオキシフェノール，２，６−ジ−ｔｅｒｔ−ブチル−ハイドロキノン，２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス−（３，５−ジ−ｔｅｒｔ−ブチル−４−ヒドロキシフェニル）。
【００６６】
１．４．トコフェロール類、例えばα−トコフェロール、β−トコフェロール、γ−トコフェロール、δ−トコフェロール及びそれらの混合物（ビタミンＥ）。
【００６７】
１．５．ヒドロキシル化チオジフェニルエーテル類、例えば、２，２′−チオビス（６−ｔｅｒｔ−ブチル−４−メチルフェノール）、２，２′−チオビス（４−オクチルフェノール）、４，４′−チオビス（６−ｔｅｒｔ−ブチル−３−メチルフェノール）、４，４′−チオビス（６−ｔｅｒｔ−ブチル−２−メチルフェノール）、４，４′−チオ−ビス（３，６−ジ−ｓｅｃ−アミルフェノール）、４，４′−ビス（２，６−ジメチル−４−ヒドロキシフェニル）ジスルフィド。
【００６８】
１．６．アルキリデンビスフェノール類、例えば、２，２′−メチレンビス（６−ｔｅｒｔ−ブチル−４−メチルフェノール）、２，２′−メチレンビス（６−ｔｅｒｔ−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−ｔｅｒｔ−ブチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３′−ｔｅｒｔ−ブチル−４′−ヒドロキシフェニル）ブチレート］、ビス（３−ｔｅｒｔ−ブチル−４ーヒドロキシ−５−メチルフェニル）ジシクロペンタジエン、ビス［２−（３′−ｔｅｒｔ−ブチル−２′−ヒドロキシ−５′−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ（５−ｔｅｒｔ−ブチル−４−ヒドロキシ−２−メチルフェニル）ペンタン。
【００６９】
１．７．Ｏ−，Ｎ−およびＳ−ベンジル化合物、例えば、３，５，３′，５′−テトラ−ｔｅｒｔ−ブチル−４，４′−ジヒドロキシジベンジルエーテル、オクタデシル−４−ヒドロキシ−３，５−ジメチルベンジル−メルカプトアセテート、トリス（３，５−ジ−ｔｅｒｔ−ブチル−４−ヒドロキシベンジル）アミン、ジチオテレフタル酸ビス（４−ｔｅｒｔ−ブチル−３−ヒドロキシ−２，６−ジメチルベンシル）、ビス（３，５−ジ−ｔｅｒｔ−ブチル−４−ヒドロキシベンジル）スルフィド、３，５−ジ−ｔｅｒｔ−ブチル−４−ヒドロキシベンジル−メルカプト酢酸イソオクチル。
【００７０】
１．８．ヒドロキシベンジル化マロン酸エステル類、例えば、２，２−ビス（３，５−ジ−ｔｅｒｔ−ブチル−２−ヒドロキシベンジル）マロン酸ジオクタデシル、２−（３−ｔｅｒｔ−ブチル−４−ヒドロキシ−５−メチルベンジル）マロン酸ジオクタデシル、２，２−ビス（３，５−ジ−ｔｅｒｔ−ブチル−４−ヒドロキシベンジル）マロン酸＝ジ−ドデシルメルカプトエチル、２，２−ビス（３，５−ジ−ｔｅｒｔ−ブチル−４−ヒドロキシベンジル）マロン酸＝ジ［４−１，１，３，３−テトラメチルブチル）−フェニル］。
【００７１】
１．９．ヒドロキシベンジル芳香族化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７２】
１．１０．トリアジン化合物、例えば、２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、
２，４，６−トリス（３，５−ジ−ｔｅｒｔ−ブチル−４−ヒドロキシフェノキシ）−１，３，５−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス−（３，５−ジシクロヘキシル−４−ヒドロキシベンジル）イソシアヌレート。
【００７３】
１．１１．ベンジルホスホン酸エステル類、例えば、２，５−ジ−ｔｅｒｔ−ブチル−４−ヒドロキシベンジルホスホン酸ジメチル、３，５−ジ−ｔｅｒｔ−ブチル−４−ヒドロキシベンジルホスホン酸ジエチル、５−ｔｅｒｔ−ブチル−４−ヒドロキシ−３−メチルベンジルホスホン酸ジオクタデシル、３，５−ジ−ｔｅｒｔ−ブチル−４−ヒドロキシ−３−メチルベンジルホスホン酸ジオクタデシル、３，５−ジ−ｔｅｒｔ−ブチル−４−ヒドロキシベンジルホスホン酸モノエチルエステルのカルシウム塩。
【００７４】
１．１２．アシルアミノフェノール類、例えば、ラウリン酸４−ヒドロキシアニリド、ステアリン酸４−ヒドロキシアニリド、オクチル  Ｎ−（３，５−ジ−ｔｅｒｔ−ブチル−４−ヒドロキシフェニル）−カルバメート。
【００７５】
１．１３．β−（３，５−ジ−ｔｅｒｔ−ブチル−４−ヒドロキシフェニル）プロピオン酸の下記の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７６】
１．１４．β−（５−ｔｅｒｔ−ブチル−４−ヒドロキシ−３−メチルフェニル）プロピオン酸の以下の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７７】
１．１５．β−（３，５−ジシクロヘキシル−４−ヒドロキシフェニル）プロピオン酸の以下の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７８】
１．１６．３，５−ジ−ｔｅｒｔ−ブチル−４−ヒドロキシフェニル酢酸の以下の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００７９】
１．１７．β−（３，５−ジ−ｔｅｒｔ−ブチル−４−ヒドロキシフェニル）プロピオン酸のアミド類、例えばＮ，Ｎ′−ビス（３，５−ジ−ｔｅｒｔ−ブチル−４−ヒドロキシフェニルプロピオニル）ヘキサメチレンジアミン、Ｎ，Ｎ′−ビス（３，５−ジ−ｔｅｒｔ−ブチル−４−ヒドロキシフェニルプロピオニル）トリメチレンジアミン、Ｎ，Ｎ′−ビス（３，５−ジ−ｔｅｒｔ−ブチル−４−ヒドロキシフェニルプロピオニル）ヒドラジン。
【００８０】
２．  紫外線吸収剤および光安定剤
２．１．２−( ２′−ヒドロキシフェニル) ベンゾトリアゾール類、例えば、２−( ２′−ヒドロキシ−５′−メチルフェニル) ベンゾトリアゾール、２−( ３′，５′−ジ−ｔｅｒｔ−ブチル−２′−ヒドロキシフェニル) ベンゾトリアゾール、２−( ５′−ｔｅｒｔ−ブチル−２′−ヒドロキシフェニル) ベンゾトリアゾール、２−( ２′−ヒドロキシ−５′−（１，１，３，３−テトラメチルブチル) フェニル) ベンゾトリアゾール、２−( ３′，５′−ジ−ｔｅｒｔ−ブチル−２′−ヒドロキシフェニル) −５−クロロ−ベンゾトリアゾール類、２−( ３′−ｔｅｒｔ−ブチル−２′−ヒドロキシ−５′−メチル−フェニル) −５−クロロ−ベンゾトリアゾール、２−( ３′−ｓｅｃ−ブチル−５′−ｔｅｒｔ−ブチル−２′−ヒドロキシフェニル) ベンゾトリアゾール、２−( ２′−ヒドロキシ−４′−オクトキシ−フェニル) ベンゾトリアゾール、２−( ３′，５′−ジ−ｔｅｒｔ−アミル−２′−ヒドロキシフェニル) ベンゾトリアゾール、２−( ３′，５′−ビス（α，α−ジメチルベンジル）−２′−ヒドロキシフェニル) ベンゾトリアゾール、２−( ３′−ｔｅｒｔ−ブチル−２′−ヒドロキシ−５′−（２−オクチルカルボニルエチル）フェニル) −５−クロロ−ベンゾトリアゾールの混合物、２−( ３′−ｔｅｒｔ−ブチル−５′−［２−（２−エチルヘキシルオキシ）−カルボニルエチル］−２′−ヒドロキシフェニル) −５−クロロ−ベンゾトリアゾール、２−( ３′−ｔｅｒｔ−ブチル−２′−ヒドロキシ−５′−（２−メトキシカルボニルエチル）フェニル) −５−クロロ−ベンゾトリアゾール、２−( ３′−ｔｅｒｔ−ブチル−２′−ヒドロキシ−５′−（２−メトキシカルボニルエチル）フェニル) ベンゾトリアゾール、２−( ３′−ｔｅｒｔ−ブチル−２′−ヒドロキシ−５′−（２−オクチルオキシカルボニルエチル）フェニル) ベンゾトリアゾール、２−( ３′−ｔｅｒｔ−ブチル−５′−［２−（２−エチルヘキシルオキシ）−カルボニルエチル］−２′−ヒドロキシフェニル) ベンゾトリアゾール、２−( ３′−ドデシル−２′−ヒドロキシ−５′−メチルフェニル) ベンゾトリアゾールおよび２−( ３′−ｔｅｒｔ−ブチル−２′−ヒドロキシ−５′−（２−イソオクチルオキシカルボニルエチル）フェニル) ベンゾトリアゾール、２，２′−メチレン−ビス［４−（１，１，３，３−テトラメチルブチル）−６−ベンゾトリアゾール−２−イル−フェノール］：ポリエチレングリコール３００との２−［３′−ｔｅｒｔ−ブチル−５′−（２−メトキシカルボニルエチル）−２′−ヒドロキシ−フェニル］−２Ｈ−ベンズトリアゾールのエステル交換生成物；［Ｒ−ＣＨ2 ＣＨ2 −ＣＯＯ（ＣＨ2 ）3 −］2 （式中、Ｒ＝３′−ｔｅｒｔ−ブチル−４′−ヒドロキシ−５′−２Ｈ−ベンゾトリアゾール−２−イル−フェニル）。
【００８１】
２．２．２−ヒドロキシ−ベンゾフェノン類、例えば４−ヒドロキシ−、４−メトキシ−、４−オクチルオキシ−、４−デシルオキシ−、４−ドデシルオキシ−、４−ベンジルオキシ−、４，２′，４′−トリヒドロキシ−および２′−ヒドロキシ−４，４′−ジメトキシ誘導体。
【００８２】
２．３．置換されたおよび非置換安息香酸のエステル類、例えばサリチル酸４−ｔｅｒｔ−ブチルフェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【００８３】
２．４．アクリレート類、、例えばα−シアノ−β, β−ジフェニルアクリル酸エチル、α−シアノ−β, β−ジフェニルアクリル酸イソオクチル、α−カルボメトキシ−桂皮酸メチル、α−シアノ−β−メチル−ｐ−メトキシ桂皮酸メチル、α−シアノ−β−メチル−ｐ−メトキシ桂皮酸ブチルエステル、α−カルボメトキシ−p −メトキシ桂皮酸メチル、およびＮ−（β−カルボメトキシ−β−シアノビニル) −２−メチルインドリン。
【００８４】
２．５．ニッケル化合物、例えば２，２′−チオビス−［４−（１，１，３，３−テトラメチルブチル) −フェノール］のニッケル錯体、例えば１：１または１：２錯体であって、所望によりｎ−ブチルアミン、トリエタノールアミンもしくはＮ−シクロヘキシル−ジ−エタノールアミンのような他の配位子を伴うもの；ニッケルジブチルジチオカルバメート、４−ヒドロキシ−３，５−ジ−ｔｅｒｔ−ブチルベンジルホスホン酸モノアルキルエステル、例えばメチルもしくはエチルエステルのニッケル塩、２−ヒドロキシ−４−メチル−フェニルウンデシルケトキシムのようなケトキシムのニッケル錯体、１−フェニル−４−ラウロイル−５−ヒドロキシピラゾールのニッケル錯体であって、所望により他の配位子を伴うもの。
【００８５】
２．６．立体障害性アミン、例えばセバシン酸ビス（２，２，６，６−テトラメチルピペリジル）、コハク酸ビス（２，２，６，６−テトラメチルピペリジル）、セバシン酸ビス（１，２，２，６，６−ペンタメチルピペリジル）、ｎ−ブチル−３，５−ジ−ｔｅｒｔ−ブチル−４−ヒドロキシベンジルマロン酸＝ビス（１，２，２，６，６−ペンタメチルピペリジル）、１−（２−ヒドロキシエチル）−２，２，６，６−テトラメチル−４−ヒドロキシピペリジンとコハク酸との縮合生成物、Ｎ，Ｎ′−ビス（２，２，６，６−テトラメチル−４−ピペリジル）ヘキサメチレンジアミンと４−ｔｅｒｔ−オクチルアミノ−２，６−ジクロロ−１，３，５−トリアジンとの縮合生成物、ニトリロトリ酢酸トリス（２，２，６，６−テトラメチル−４−ピペリジル）、１，２，３，４−ブタンテトラカルボン酸テトラキス（２，２，６，６−テトラメチル−４−ピペリジル）、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、２−ｎ−ブチル−２−（２−ヒドロキシ−３，５−ジ−ｔｅｒｔ−ブチルベンジル）マロン酸ビス（１，２，２，６，６−ペンタメチルピペリジル）、３−ｎ−オクチル−７，７，９，９−テトラメチル−１，３，８−トリアザスピロ［４．５］デカン−２，４−ジオン、セバシン酸ビス（１−オクチルオキシ−２，２，６，６−テトラメチルピペリジル）、コハク酸ビス（１−オクチルオキシ−２，２，６，６−テトラメチルピペリジル）、Ｎ，Ｎ′−ビス（２，２，６，６−テトラメチル−４−ピペリジル）−ヘキサメチレンジアミンと４−モルホリノ−２，６−ジクロロ−１，３，５−トリアジンとの縮合生成物、２−クロロ−４，６−ジ（４−ｎ−ブチルアミノ−２，２，６，６−テトラメチルピペリジル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン。
【００８６】
２．７．シュウ酸ジアミド類、、例えば、４，４′−ジオクチルオキシオキサニリド、２，２′−ジエトキシオキサニリド、２，２′−ジオクチルオキシ−５，５′−ジ−ｔｅｒｔ−ブチルオキサニリド、２，２′−ジドデシルオキシ−５，５′−ジ−ｔｅｒｔ−ブチルオキサニリド、２−エトキシ−２′−エチルオキサニリド、Ｎ，Ｎ′−ビス（３−ジメチルアミノプロピル）オキサミド、２−エトキシ−５−ｔｅｒｔ−ブチル−２′−エチルオキサニリドおよび該化合物と２−エトキシ−２′−エチル−５，４′−ジ−ｔｅｒｔ−ブチル−オキサニリドとの混合物、およびｏ−およびｐ−メトキシ−二置換オキサニリドの混合物、およびｏ−およびｐ−エトキシ−二置換オキサニリドの混合物。
【００８７】
２．８．２−（２−ヒドロキシフェニル）−１，３，５−トリアジン、例えば２，４，６−トリス（２−ヒドロキシ−４−オクチルオキシフェニル) −１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル) −４，６−ビス（４−メチルフェニル）−１，３，５−トリアジン、２−（２−ヒドロキシ−４−ドデシルオキシフェニル) −４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン。
【００８８】
３．  金属不活性化剤、例えばＮ，Ｎ′−ジフェニルシュウ酸ジアミド、Ｎ−サリチラル−Ｎ′−サリチロイルヒドラジン、Ｎ，Ｎ′−ビス（サリチロイル）ヒドラジン、Ｎ，Ｎ′−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサロジヒドラジッド  [bis(benzylidene)oxalyl dihydrazide]、オキサニリド、イソフタル酸ジヒドラジド、セバシン酸ビスフェニルヒドラジド、Ｎ，Ｎ′−ジアセチル−アジピン酸ジヒドラジド、Ｎ，Ｎ′−ビスサリチロイル−シュウ酸ジヒドラジド、Ｎ，Ｎ′−ビス（サリチロイル）−チオプロピオン酸ジヒドラジド。
【００８９】
４．  亜リン酸エステル類およびホスホナイト類、例えば亜リン酸トリフェニル、亜リン酸ジフェニル＝アルキル、亜リン酸フェニル＝ジアルキル、亜リン酸トリス（ノニルフェニル）、亜リン酸トリラウリル、亜リン酸トリオクタデシル、ジステアリル＝ペンタエリトリトール＝ジホスフィット、亜リン酸トリス（２，４−ジ−ｔｅｒｔ−ブチルフェニル）、ジイソデシル＝ペンタエリトリトール＝ジホスフィット、ビス（２，４−ジ−ｔｅｒｔ−ブチルフェニル）＝ペンタエリトリトール＝ジホスフィット、ビス（２，６−ジ−ｔｅｒｔ−ブチル−４−メチルフェニル）＝ペンタエリトリトール＝ジホスフィット、ジイソデシルオキシ−ペンタエリスリトール＝ジホスフィット、ビス（２，４−ジ−ｔｅｒｔ−ブチル−６−メチルフェニル）＝ペンタエリスリトール＝ジホスフィット、ビス（２，４，６−トリス（ｔｅｒｔ−ブチルフェニル）ペンタエリスリトール＝ジホスフィット、トリステアリル＝ソルビトール＝トリホスフィット、テトラキス（２，４−ジ−ｔｅｒｔ−ブチルフェニル）＝４，４′−ビフェニレン＝ジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、６−フルオロ−２，４，８，１０−テトラ−ｔｅｒｔ−ブチル−１２−メチル−ジベンズ［ｄ，ｇ］−１，３，２−ジオキサホスホシン、メチルホスフィン酸ビス（２，４−ジ−ｔｅｒｔ−ブチル−６−メチルフェニル）、エチルホスフィン酸ビス（２，４−ジ−ｔｅｒｔ−ブチル−６−メチルフェニル）。
【００９０】
５．  過酸化物スカベンジャー、例えば、β−チオジプロピオン酸のエステル、例えばラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、ジオクタデシルジスルフィド、ペンタエリトリトール＝テトラキス（β−ドデシルメルカプト）プロピオネート。
【００９１】
６．ポリアミド安定剤、例えば、ヨウ化物および／またはリン化合物と組合せた銅塩、および二価マンガンの塩。
【００９２】
７．  塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモン、またはピロカテコール酸錫鉛。
【００９３】
８．  核剤、例えば、４−ｔｅｒｔ−ブチル安息香酸、アジピン酸およびジフェニル酢酸。
【００９４】
９． 充填剤および強化剤、例えば、炭酸カルシウム、ケイ酸塩、ガラス繊維、アスベスト、タルク、カオリン、雲母、硫酸バリウム、金属酸化物および水酸化物、カーボンブラックおよびグラファイト。
【００９５】
１０．  その他の添加剤、例えば、可塑剤、潤滑剤、乳化剤、顔料、光沢剤、難燃剤、静電防止剤および発泡剤。
【００９６】
１１．ベンゾフラノン類とインドリノン類、例えば米国特許（ＵＳ−Ａ−）第４３２５  ８６３号、米国特許（ＵＳ−Ａ−）第４  ３３８  ２４４号、米国特許（ＵＳ−Ａ−）第５  １７５  ３１２号、米国特許（ＵＳ−Ａ−）第５  ２１６  ０５２号、米国特許（ＵＳ−Ａ−）第５  ２５２  ６４３号、ＤＥ−Ａ−４３１６  ６１１号、ＤＥ−Ａ−４  ３１６  ６２２号、ＤＥ−Ａ−４  ３１６８７６号、ＥＰ−Ａ−０  ５８９  ８３９号又は欧州特許公開公報（ＥＰ−Ａ−）第０  ５９１  １０２号に開示されているそれら、又は３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチルベンゾフラン−２−オン。
【００９７】
本発明の化合物は、写真複写技術と他の複写技術で知られている材料（例えば、Research Disclosure 1990, 31429(474-480)に記載されている。) の大部分のための安定剤、特に光安定剤としても使用できる。
【００９８】
【実施例】
式（Ｉ）の化合物の製造と使用の若干数の実施例は、本発明を更に詳細に説明するために記載されたものである：これらの実施例は説明の目的だけのために記載されたものであって、いかなる限定も意図していない。実施例２，４，８と９に開示されている化合物は、特に好ましい。
【００９９】
実施例１：１−シクロヘキシルオキシ−４−［３−（ジエトキシメチルシリル）プロポキシ］−２，２，６，６−テトラメチルピペリジンの製造
４−アリルオキシ−１−シクロヘキシルオキシ−２，２，６，６−テトラメチルピペリジン２９．５ｇ（０．１モル）、ジエトキシメチルシラン１６．１ｇ（０．１２モル）及びＰｔＣｌ2 （Ｃ6 Ｈ5 ＣＨ＝ＣＨ2 ）2   ０．０１ｇを９０℃で１時間にわたり次いで１２５℃で１時間にわたり加熱する。
室温に冷却後、トルエン５０ｍｌを添加し、得られた溶液をろ過しそして５０℃／１ミリバール（ｍｂａｒ）で蒸発する。
残留分を減圧蒸留により精製し、沸点＝１８０−１８１℃／０．１ミリバール（ｍｂａｒ）の淡色(pale)油としての生成物を得る。
Ｃ23Ｈ47ＮＯ4 Ｓｉについての分析
計算値：Ｃ＝６４．２９％；Ｈ＝１１．０２％；Ｎ＝３．２６％
分析値：Ｃ＝６４．２５％；Ｈ＝１１．０４％；Ｎ＝３．２５％
【０１００】
実施例２：次式：
【化１３】
0003811864.tif 000009
の繰り返し単位を含有するポリシロキサンの製造
１−シクロヘキシルオキシ−４−［３−（ジエトキシメチルシリル）プロポキシ］−２，２，６，６−テトラメチルピペリジン１６．３ｇ（０．０３８モル）を、室温で１１５ｍｌの１ＮＨＣｌ中に溶解し、得られた溶液を２０℃で１０時間にわたり攪拌する。トルエン８０ｍｌを添加しそして、温度を２０℃に保つ間に、水３０ｍｌ中のＮａＯＨ５．２ｇ（０．１３モル）の溶液を添加する。混合物を３０分間にわたり攪拌しそして有機相を分別し、無水Ｎａ2 ＳＯ4 上で乾燥しそして５０℃／１ミリバール（ｍｂａｒ）上で蒸発する。
生成物は、
【数１】
0003811864.tif 000010
の黄色油として得られた。
【０１０１】
実施例３：１−メトキシ−４−［３−（ジエトキシメチルシリル）プロポキシ］−２，２，６，６−テトラメチルピペリジンの製造
イソプロパノール中のヘキサクロロ白金酸の２％溶液１ｍｌを、４−アリルオキシ−１−メトキシ−２，２，６，６−テトラメチルピペリジン２２．７ｇ（０．１モル）とジエトキシメチルシラン１７．９ｇ（０．１３ｇ）の混合物中に添加する。
反応混合物を１００℃で３時間にわたり加熱し、次いで減圧下、室温で３時間にわたり攪拌する。
５０℃／１ミリバール（ｍｂａｒ）における減圧下で蒸発した後、残留分を減圧蒸留により精製し、沸点＝１０４−１１０℃／０．０４ミリバール（ｍｂａｒ）の淡色(pale)油としての生成物を得る：そのＮＭＲとＭＳ解析は、示された構造に一致する。
【０１０２】
実施例４：次式：
【化１４】
0003811864.tif 000011
の繰り返し単位を含有するポリシロキサンの製造
キシレン１００ｍｌ中の、１−メトキシ−４−［３−（ジエトキシメチルシリル）プロポキシ］−２，２，６，６−テトラメチルピペリジン２１．０ｇ（０．０５８モル）、ブチル錫＝ジアセテート１．０２ｇ（０．００３モル）及び水３．０ｇの混合物を、１２０℃で２時間にわたり加熱する。
反応混合物を冷却しそしてトルエンで抽出し、そして有機相を水で洗浄し、むろい無水硫酸ナトリウム上で乾燥し、ろ過しそして５０℃／１ミリバール（ｍｂｒ）で蒸発する。生成物は、
【数２】
0003811864.tif 000012
の粘稠姓の淡色(pale)油として得られる。
【０１０３】
実施例５：１−メトキシ−４−［３−［ビス（トリメチルシロキシ）メチルシリル］プロポキシ］−２，２，６，６−テトラメチルピペリジンの製造
実施例３の手順に従って、４−アリルオキシ−１−メトキシ−２，２，６，６−テトラメチルピペリジン３４．１ｇ（０．１５モル）を、イソプロパノール中のヘキサクロロ白金酸２％溶液１ｍｌの存在下、ビス（トリメチルシロキシ）メチルシラン３３．４ｇ（０．１５モル）と反応させる。
生成物は、沸点１２５−１３０℃／０．１１ミリバール（ｍｂａｒ）の透明油として得られる。
Ｃ20Ｈ47ＮＯ4 Ｓｉ3 についての分析
計算値：Ｃ＝５３．４０％；Ｈ＝１０．５３％；Ｎ＝３．１１％
分析値：Ｃ＝５３．１０％；Ｈ＝１１．００％；Ｎ＝３．９０％
【０１０４】
実施例６：２，４，６，８−テトラメチル−２，４，６，８−テトラキス［１−メトキシ−４−（３−プロポキシ）−２，２，６，６−テトラメチル−４−ピペリジル］−［１，３，５，７，２，４，６，８］−テトラオキサテトラシランの製造
実施例３の手順に従って、４−アリルオキシ−１−メトキシ−２，２，６，６−テトラメチルピペリジン３１．８ｇ（０．１４モル）を、イソプロパノール中のヘキサクロロ白金酸２％溶液１．０ｍｌの存在下、２，４，６，８−テトラメチル−［１，３，５，７，２，４，６，８］−テトラオキサテトラシラン７．２ｇ（０．０３モル）と反応させる。
過剰の反応試薬を留去した後、生成物を淡色粘稠性油として得る。
Ｃ56Ｈ116 Ｎ4 Ｏ12Ｓｉ4 についての分析
計算値：Ｃ＝５８．４９％；Ｈ＝１０．１７％；Ｎ＝４．８７％
分析値：Ｃ＝５８．６０％；Ｈ＝１０．８０％；Ｎ＝５．５０％
【０１０５】
実施例７：１−メトキシ−４−［ビス（トリメチルシロキシ）メチルシリル］−２，２，６，６−テトラメチル−４−オキシピペリジン
キシレン４５ｍｌ中の、１−メトキシ−２，２，６，６−テトラメチル−４−ヒドロキシピペリジン２２．２ｇ（０．１２モル）、ビス（トリメチルシロキシ）メチルシラン２６．４ｇ（０．１２モル）及びシクロオクタジエン−二ヨウ化白金０．０２ｇ（０．１２モル）の溶液を、還流下４時間にわたり加熱する。
溶媒を５０℃／１ミリバール（ｍｂａｒ）で蒸発し、そして残留分をｎ−ヘプタンに溶解し次いでｎ−ヘプタンを溶離液として使用するシリカゲルカラム上で精製する。
溶媒の蒸発後、生成物を淡色油として得る。
Ｃ17Ｈ41ＮＯ4 Ｓｉ3 についての分析
計算値：Ｃ＝５０．０７％；Ｈ＝１０．１３％；Ｎ＝３．４３％
分析値：Ｃ＝５０．３０％；Ｈ＝１０．９０％；Ｎ＝４．１０％
【０１０６】
実施例８：次式：
【化１５】
0003811864.tif 000013
のポリシロキサンの製造
実施例７の手順に従って、キシレン５０ｍｌ中で、１−メトキシ−２，２，６，６−テトラメチル−４−ヒドロキシピペリジン２５．７ｇ（０．１４モル）を、シクロオクタジエン−二ヨウ化白金１１．５ｍｇの存在下、相当するポリメチルヒドロキシシロキサン９．７ｇ（０．０２５モル）と反応させる。
溶媒の蒸発とカラムクロマトグラフィーによる精製後、生成物は粘稠性淡色油と得られる：そのＮＭＲとＭＳ解析は示された構造と一致する。
【０１０７】
実施例９：次式：
【化１６】
0003811864.tif 000014
のポリシロキサンの製造
実施例３の手順に従って、４−アリルオキシ−１−メトキシ−２，２，６，６−テトラメチルピペリジン２７．３ｇ（０．１２モル）を、イソプロパノール中のヘキサクロロ白金酸２％溶液０．５ｍｌの存在下、該当するポリメチルヒドロシロキサン７．８ｇ（０．０２モル）と反応させる。１２０℃で４時間にわたって加熱した後、溶媒を留去して乾涸し、次いでカラムクロマトグラフィーによる精製の後、生成物を粘稠性淡色油として得る：そのＮＭＲとＭＳ解析は示された構造と一致する。
【０１０８】
実施例１０：（ポリプロピレン繊維中の光安定化作用）
第１表に掲示した化合物２．５ｇ，亜リン酸トリス（２，４−ジ−第三ブチルフェニル）  １ｇ、３，５−ジ−ｔｅｒｔ−ブチル−４−ヒドロキシベンジルホスホン酸モノエチルカルシウム  ０．５ｇ，ステアリン酸カルシウム  １ｇ及び二酸化チタン  ２．５ｇを，メルトインデックス＝１２ｇ／１０min(２３０℃，２．１６ｋｇで測定）のポリプロピレン粉末１０００ｇと共に、低速ミキサー中混合する。
混合物を２００−２３０℃で押し出してポリマー粒状物にし、これを下記の条件で操作するパイロット型装置〔（登録商標）レオナルド−スミラゴ(Leonard-Sumirago)(VA)イタリー〕を使用して、繊維に変形する。
【表１】
押出温度し出し温度：      ２３０−２４５℃
頭部温度          ：      ２５５−２６０℃
延伸比            ：      １：３．５
番手(count)       ：      フィラメント当り１１dtex
【０１０９】
かくして製造されたテープを、温度６３℃のブラックパネルを設置したウェザロメーター６５ＷＲ型（ＡＳＴＭ  Ｄ２５６５−８５）中の白カード上に載せて、暴露試験に処する。
いろいろな暴光時間の後得られる試料の残留強力を定速張力計により測定する；かくして初期強力を半減するのに要する暴光時間〔Ｔ50 (単位：hr) 〕を計算する。上述したのと同じ方法で作製したが、安定剤を添加していない繊維を比較のために暴露する。
得られた結果を第１表に掲示する。
【表２】
0003811864.tif 000015
【０１１０】
実施例１１：
Ａ）試料の調製
ポリプロピレン粉末〔（登録商標）ハイモントプロファクス(Himond Profax)6301;メルトインデックス＝１２ｇ／分）〕１０００部を、添加剤混合物〔比率１：１のＮ，Ｎ−ジ（水素化獣脂）ヒドロキシルアミン（（Ｈ33Ｃ16−Ｈ37Ｃ18）2 −ＮＯＨ）と亜リン酸トリス（２，４−ジ−ｔｅｒｔ−ブチルフェニル）〕１部、ステアリン酸カルシウム０．５部、第２表に掲示した安定剤１部及びリン酸トリス［２，２−ビス（ブロモメチル）−３−ブロモプロピル］３部と共に、卓上混合機〔Willy A. Bachahofen AG, Maschinenfabrik 〕上で混合する。第２表に掲示した安定剤をアセトンを使用して溶媒混合し、台所用混合機中で混合する。
【０１１１】
ポリプロピレン混合物を、（登録商標）ライストリッツ・ミクロ・１８・共回転二軸スクリュウ押出機(Leistritz Micro 18 Corotating Twin Screw Extruder)(American Leistritz Corp.) 中、１９０℃で押出し、水バッチ中で急冷し、次いでペレットにする。得られたペレットを、 (登録商標) REM-3P-24 型・ヒルズ・リサーチ・繊維押出機(Hills Research Fiber Extruder Model REM-3P-24)(Hills R&D)中、２１０℃で６１５／４１ｄｐｆ・マルチフィラメント繊維に溶融押出する。紡糸仕上〔（登録商標）ルロル(Lurol)PP4521,脱イオン水中で15：1 に希釈〕を、比率３：１に延伸される前のマルティフィラメント・トウに適用し、次いで電気加熱したゴデット上で４％緩和される。短靴下を（登録商標）ローソン(Lawson)(Lawson Hamphili) 繊維解析編み機上で編み、切断しそしてオーブン暴露のために金属枠上に載せられる。
【０１１２】
【表３】
0003811864.tif 000016
0003811864.tif 000017
【０１１３】
Ｂ）熱分解に対する抵抗性のための促進試験法：
１２０℃における長期間熱経時変化で、ＡＳＴＭ  Ｄ３０２１法に従って、安定化した製剤の編んだ短靴下を、回転コンベヤーを備えた（登録商標）ブルーＭ電動通風オーブン(Blue M electric forced draft oven) 中で暴露する。破損は、引掻試験により測定され、それは短靴下を鈍先端ガラス棒で「引っ掻いた」時のその短靴下の物理的破損の観察を意味する（ＵＳ−Ａ−５  ３１０  ７７１中でJ.Wakters により記載されている方法）。短靴下の脆化に至るまでの時間の長い程、安定剤系はより効果的である。破損に至る迄の時間を第２表に示す。
【０１１４】
【表４】
0003811864.tif 000018